(57)【要約】【課題】  製造量（ton/hour）の低下を抑制しつつ、還元鉄の金属化率を向上できるようにする。【解決手段】  内部に還元鉄が収容された収容体５０１を回転させながら、収容体５０１の外周面に対して取り付けられたコイル５０２に交流電力を供給する。このようにして収容体５０１を回転させるに際し、３つ以上の還元鉄が相互に接触することにより当該３つ以上の還元鉄による閉路が形成され、且つ、当該３つ以上の還元鉄のそれぞれの他の還元鉄との接触位置が動く状態にする。【選択図】  図５
2014189894.tif 000002
【特許請求の範囲】
【請求項１】
還元鉄を誘導加熱する還元鉄の誘導加熱方法であって、
複数の前記還元鉄を内部に収容する収容部の外周面及び内部の少なくとも何れか一方に対して配置されたコイルに交流電力を与えることにより、前記収容部の内部に収容された複数の還元鉄を誘導加熱するに際し、３つ以上の前記還元鉄が相互に接触することにより当該３つ以上の還元鉄による閉路が形成され、且つ、当該３つ以上の還元鉄のそれぞれの他の還元鉄との接触位置が動く状態になるように、前記収容部に収容された前記複数の還元鉄の前記収容体の内部における位置を変えるようにしたことを特徴とする還元鉄の誘導加熱方法。
【請求項２】
前記還元鉄の直径は、５［ｍｍ］〜１００［ｍｍ］の範囲内であり、
前記誘導加熱される前の前記還元鉄の金属化率は、４０［％］以上であることを特徴とする請求項１に記載の還元鉄の誘導加熱方法。
【請求項３】
還元鉄を誘導加熱する還元鉄の誘導加熱装置であって、
複数の前記還元鉄を内部に収容する収容部と、
前記収容部の外周面及び内部の少なくとも何れか一方に対して配置されたコイルと、
前記複数の還元鉄の前記収容体の内部における位置を変えるために前記収容部を駆動する駆動部と、を有し、
前記コイルに交流電力を与えることにより、当該還元鉄を誘導加熱するに際し、３つ以上の前記還元鉄が相互に接触することにより当該３つ以上の還元鉄による閉路が形成され、且つ、当該３つ以上の還元鉄のそれぞれの他の還元鉄との接触位置が動く状態になるように、前記収容部に収容された前記複数の還元鉄の収容体の内部における位置を、前記駆動部が前記収容部を駆動することにより変えることを特徴とする還元鉄の誘導加熱装置。
【請求項４】
前記還元鉄の直径は、５［ｍｍ］〜１００［ｍｍ］の範囲内であり、
前記誘導加熱される前の前記還元鉄の金属化率は、４０［％］以上であることを特徴とする請求項３に記載の還元鉄の誘導加熱装置。
【発明の詳細な説明】
【技術分野】
【０００１】
本発明は、還元鉄の誘導加熱方法及び還元鉄の誘導加熱装置に関し、特に、還元鉄を加熱して還元鉄の金属化率を高めるために用いて好適なものである。
【背景技術】
【０００２】
従来から、粉状の鉄酸化物と粉状の炭素質物質とを混合した塊成化物を、例えば、回転炉床炉（ＲＨＦ：Rotary Hearth Furnace）を用いて加熱処理することにより還元鉄（ＤＲＩ：(Direct Reduced Iron）)を製造することが行われている（特許文献１を参照）。
このようにして製造される還元鉄の金属化率を高めると、後工程の溶解炉で溶銑を製造する際の溶解時間を短縮することができる。これにより、溶銑の製造量［ton/hour］を増やすことができ、溶銑を安価に製造することができる。
ここで、金属化率とは、以下の（１）式にて表現される。
金属化率［％］＝｛（還元鉄中の金属鉄分）／（還元鉄中の全鉄分）｝×１００  ・・・（１）
（１）式において、還元鉄中の金属鉄分及び還元鉄中の全鉄分の単位は、同じであれば、［質量］、［重量］、［体積］の何れであってもよい。
そこで、還元鉄の金属化率を高めるために、回転炉床炉における加熱時間を長くすることが考えられる。
【先行技術文献】
【特許文献】
【０００３】
【特許文献１】特開２００７−２９８２０２号公報
【発明の概要】
【発明が解決しようとする課題】
【０００４】
しかしながら、このようにすると、回転炉床炉における処理時間が長くなる。このため、金属化率を高めた還元鉄の製造量（ton/hour）が低下してしまうという虞がある。
本発明は、このような問題点に鑑みてなされたものであり、製造量（ton/hour）の低下を抑制しつつ、還元鉄の金属化率を向上できるようにすることを目的とする。
【課題を解決するための手段】
【０００５】
本発明の還元鉄の誘導加熱方法は、還元鉄を誘導加熱する還元鉄の誘導加熱方法であって、複数の前記還元鉄を内部に収容する収容部の外周面及び内部の少なくとも何れか一方に対して配置されたコイルに交流電力を与えることにより、前記収容部の内部に収容された複数の還元鉄を誘導加熱するに際し、３つ以上の前記還元鉄が相互に接触することにより当該３つ以上の還元鉄による閉路が形成され、且つ、当該３つ以上の還元鉄のそれぞれの他の還元鉄との接触位置が動く状態になるように、前記収容部に収容された前記複数の還元鉄の前記収容体の内部における位置を変えることを特徴とする。
【０００６】
本発明の還元鉄の誘導加熱装置は、還元鉄を誘導加熱する還元鉄の誘導加熱装置であって、複数の前記還元鉄を内部に収容する収容部と、前記収容部の外周面及び内部の少なくとも何れか一方に対して配置されたコイルと、前記複数の還元鉄の前記収容体の内部における位置を変えるために前記収容部を駆動する駆動部と、を有し、前記コイルに交流電力を与えることにより、当該還元鉄を誘導加熱するに際し、３つ以上の前記還元鉄が相互に接触することにより当該３つ以上の還元鉄による閉路が形成され、且つ、当該３つ以上の還元鉄のそれぞれの他の還元鉄との接触位置が動く状態になるように、前記収容部に収容された前記複数の還元鉄の収容体の内部における位置を前記駆動部の動作により変えることを特徴とする。
【発明の効果】
【０００７】
本発明によれば、複数の還元鉄を誘導加熱するに際し、３つ以上の還元鉄が相互に接触することにより当該３つ以上の還元鉄による閉路が形成され、且つ、当該３つ以上の還元鉄のそれぞれの他の還元鉄との接触位置が動く状態になるようにした。したがって、還元鉄が溶着することなく、還元反応を起こす温度以上の温度に還元鉄を誘導加熱することができる。したがって、製造量（ton/hour）の低下を抑制しつつ、還元鉄の金属化率を向上することができる。
【図面の簡単な説明】
【０００８】
【図１】還元鉄の断面の様子の一例を示す図（写真）である。
【図２】１つの還元鉄に流れる渦電流の浸透深さの一例を概念的に示す図である。
【図３】還元鉄同士が溶着する様子の一例を概念的に示す図である。
【図４】還元鉄の金属化率を上昇させることができることを概念的に説明する図である。
【図５】還元鉄の誘導加熱装置の構成の一例を示す図である。
【図６】還元鉄の誘導加熱装置の構成の第１の変形例を示す図である。
【図７】コイルの第１の変形例の構成を示す図（平面図）である。
【図８】還元鉄の誘導加熱装置の構成の第２の変形例を示す図である。
【図９】図５に示すコイルを用いた場合に還元鉄の誘導加熱装置に発生する磁界の分布の解析結果を示す図である。
【図１０】図７（ａ）に示すコイルを用いた場合に還元鉄の誘導加熱装置に発生する磁界の分布の解析結果を示す図である。
【図１１】図７（ｂ）に示すコイルを用いた場合に還元鉄の誘導加熱装置に発生する磁界の分布の解析結果を示す図である。
【図１２】図８に示すコイルを用いた場合に還元鉄の誘導加熱装置に発生する磁界の分布の解析結果を示す図である。
【発明を実施するための形態】
【０００９】
（本発明者らが得た知見）
本発明の実施形態を説明する前に、本発明者らが得た知見について説明する。
図１は、還元鉄の断面の様子の一例を示す図（写真）である。
回転炉床炉で塊成化物が加熱処理される過程で収縮が起こる。これにより、還元鉄の内部には、図１に示すように気孔が生じる。また、前述した回転炉床炉では一般に、バーナーによる輻射加熱を利用して塊成化物を加熱する。すなわち、回転炉床炉では、塊成化物・還元鉄は、外部からの伝熱によって加熱される。したがって、回転炉床炉のような伝熱を利用した加熱方法では、還元鉄の内部の気孔により伝熱が阻害される。このため、回転炉床炉における加熱時間を長くする方法では、還元鉄を効率よく加熱することができず、金属化率を高めた還元鉄の製造量［ton/hour］を増加させることは容易ではない。
【００１０】
そこで、本発明者らは、外部からの伝熱を利用して還元鉄を加熱するのではなく、還元鉄そのものを直接的に加熱する方法について検討した。このような方法として誘導加熱による方法が考えられる。誘導加熱とは、コイルに交流電力を供給することにより発生する磁界を対象物（磁性体）に与えることにより当該対象物に流れる渦電流によって当該対象物を加熱するものである。
【００１１】
図２は、１つの還元鉄に流れる渦電流の浸透深さの一例を概念的に示す図である。
図２において、温度がキュリー温度（７７０［℃］程度）以下である場合、還元鉄は強磁性体であるため、渦電流の浸透深さδは小さい。したがって、温度がキュリー温度以下であれば、還元鉄の内部に渦電流２０１を流すことができる。
【００１２】
これに対し、温度がキュリー温度以上である場合、還元鉄は常磁性体であるため、渦電流の浸透深さδが大きくなる。このため、大きさが小さい還元鉄では、その内部に渦電流を流すことができず、キュリー温度よりも高い温度に加熱することができない。
ここで、還元反応が起こる温度は９５０［℃］程度であり、還元鉄のキュリー温度よりも高い。したがって、大きさが小さい還元鉄については、単に誘導加熱を行うだけでは、還元反応が起こる温度にまで還元鉄の温度を上昇させることができず、還元鉄の金属化率を向上させることができない。
【００１３】
本発明者らは、以上のような知見を踏まえつつ、回転炉床炉で製造された還元鉄を誘導加熱することを試みた。
ここでは、外周にソレノイドが巻き回された中空円筒状の収容部の内部に、回転炉床炉で製造された複数の還元鉄を充満させて誘導加熱を試みた。その結果、試験後の複数の還元鉄の中に、還元鉄同士が溶着したものが存在した。
図３は、還元鉄同士が溶着する様子の一例を概念的に示す図である。図３を参照しながら、このような還元鉄の溶着が起こる現象について説明する。
前述したように、大きさ小さい還元鉄が単独で存在する場合には、当該還元鉄を誘導加熱により、還元反応が起こる温度よりも高い温度に加熱することはできない。これに対し、図３に示すように、相互に接触する還元鉄で閉路が形成されるように、３つ以上の還元鉄３０１ａ〜３０１ｆが相互に接触すると、それらの隙間に生じる磁界３０２によって、当該還元鉄３０１ａ〜３０１ｆに渦電流３０３が流れ、還元反応が起こる温度よりも高い温度に加熱することができる。しかしながら、還元鉄３０１ａ〜３０１ｆの接触部分３０４ａ〜３０４ｆの電気抵抗が大きいため、３つ以上の還元鉄３０１ａ〜３０１ｆの接触位置が変わらないと、渦電流３０３によって、還元鉄３０１ａ〜３０１ｆの接触部分３０４ａ〜３０４ｆにおける発熱量が大きくなり、還元鉄の溶着が起こる。
【００１４】
以上のように、本発明者らは、大きさが小さい還元鉄では、相互に接触する還元鉄で閉路が形成されるように、３つ以上の還元鉄が相互に接触する状態が、当該還元鉄の接触位置が変わらない状態で維持されると、誘導加熱によって、還元反応が起こる温度よりも高い温度に還元鉄を加熱することはできるが、還元鉄の溶着が生じるという知見を得た。
このような知見から、本発明者らは、還元鉄の他の還元鉄との接触位置が動く状態で、３つ以上の還元鉄が相互に接触して閉路を形成する状態にすれば、還元鉄の溶着を起こさずに、誘導加熱によって、還元反応が起こる温度よりも高い温度に還元鉄を加熱することができるという技術的思想に想到した。
【００１５】
図４は、３つ以上の還元鉄が相互に接触することにより当該３つ以上の還元鉄による閉路が形成され、且つ、当該３つ以上の還元鉄のそれぞれの他の還元鉄との接触位置が動く状態にした場合に、当該還元鉄の金属化率を上昇させることができることを概念的に説明する図である。以下の説明では、「閉路が形成されるように相互に接触した３つ以上の還元鉄」を、必要に応じて「還元鉄群」と称する。
図４（ａ）は、還元鉄群の一例を概念的に示す図である。図４（ａ）に示す両矢印線は、還元鉄が動くことを表している。
【００１６】
図４（ａ）において、図３を参照しながら説明したように、誘導加熱を行うと、還元鉄群４０１の内部には、渦電流４０２が流れる。
図４（ｂ）、図４（ｃ）は、還元鉄群４０１を構成する１つの還元鉄４０１ａの金属化前・金属化後の様子の一例を概念的に示す図である。
回転炉床炉で製造された還元鉄４０１ａでは、表面側は金属化率が高い還元部４０３になっているのに対し、中心側は金属化率が低い未還元部４０４になっている（図４（ｂ）を参照）。本発明者らの知見によると、還元部４０３の金属化率は９０［％］程度であるのに対し、未還元部４０４の金属化率は３０〜４０［％］程度である。
【００１７】
未還元部４０４は還元部４０３よりも電気抵抗が大きいため、図４（ｂ）に示すように、高電流密度の渦電流４０２は、還元部４０３（すなわち未還元部４０４の周囲）を流れる。これにより、未還元部４０４の温度が上昇し、未還元部４０４が還元反応により金属化する。これにより、図４（ｃ）に示すように、未還元部４０４の領域が減少し、還元化部４０４の領域が増大する。
【００１８】
ここで、大きさが小さすぎる還元鉄では、還元鉄群が形成されづらい。また、還元鉄群が形成されたとしても高い電流密度の渦電流が形成されづらい。したがって、大きさが小さすぎる還元鉄については、誘導加熱によって、還元反応が起こる温度にまで加熱することが容易ではない。
一方、大きさが大きすぎる還元鉄では、前述したように渦電流の浸透深さδが大きくなってもその内部に渦電流が流れるため、単独で存在していても（前述した閉路が形成されていなくても）、誘導加熱によって、還元反応が起こる温度にまで加熱することができる。
以上の観点から、以下に示す実施形態では、金属化率を向上させる対象（誘導加熱の対象）となる還元鉄の直径の範囲を５［ｍｍ］〜１００［ｍｍ］とする。ここで、還元鉄の直径とは、還元鉄の重心を介して相互に対向する還元鉄の表面の２点間の距離の最大値をいう。
【００１９】
また、誘導加熱を行う前の還元鉄の金属化率が小さすぎる場合には、高い電流密度の渦電流が形成されづらいため、誘導加熱によって、還元反応が起こる温度にまで還元鉄を加熱することが容易ではない。このような観点から、以下に示す実施形態では、誘導加熱を行う前の還元鉄の金属化率を４０［％］以上とする。
【００２０】
（実施形態）
本発明者らは、以上の知見に基づいて、本発明の一実施形態に想到した。以下に、本発明の一実施形態を説明する。尚、各図において、ｘ、ｙ、ｚ座標は、各図の方向の対応関係を表すものであり、ｘ、ｙ、ｚ座標の原点は各図に示す位置に限定されない。
図５は、還元鉄の誘導加熱装置の構成の一例を示す図である。図５（ａ）は、還元鉄の誘導加熱装置５００を、還元鉄が搬送される方向（ｙ軸方向）に直交する水平方向（ｘ軸方向）に沿って見た図である。図５（ｂ）は、還元鉄の誘導加熱装置５００を、還元鉄が搬送される方向（ｙ軸方向）に沿って見た図である。
【００２１】
図５において、還元鉄の誘導加熱装置５００は、収容部５０１と、コイル５０２と、回転部５０３と、支持部５０４と、モータ５０５と、ギア５０６と、を備えて構成される。
収容部５０１の内部には、還元鉄が収容される。
本実施形態の収容部５０１について以下に説明する。
収容部５０１の形状は、中空円筒状である。また、収容部５０１の内壁面には断熱材が取り付けられている。収容部５０１の開口部分の一端部５０１ａから、回転炉床炉で製造された還元鉄が、収容部５０１の内部に搬送され、収容部５０１の開口部分の他端部５０１ｂから、誘導加熱されて金属化率が高められた還元鉄が、圧縮成形機に搬送される。圧縮成形機により、ＨＢＩ（Hot Briquetted Iron）が製造される。尚、圧縮成形機に搬送される前に、還元鉄に付着した粉末を除去してもよい。
【００２２】
図５（ａ）に示すように、収容部５０１は、その軸が、水平方向（ｙ軸方向）と略一致するように配置される。還元鉄の搬送を容易にするために、収容部５０１の開口部分の一端部５０１ａの方が、他端部５０１ｂよりも高い位置になるように、収容部５０１の軸が、水平方向に対して傾くようにしてもよい。収容部５０１の軸と水平方向とのなす角度を大きくしすぎると（９０［°］に近づけすぎると）、収容部５０１の内部において相互に接触する還元鉄の接触位置を動かすことできず、前述した還元鉄の溶着を起こしやすくなる。このような観点から、収容部５０１の軸と水平方向とのなす角度を適宜決定することができる。
【００２３】
本実施形態のコイル５０２は、収容部５０１の外周面に対して巻き回されたソレノイドである。コイル５０２の両端には、交流電源が接続され、交流電源からコイルに交流電力が供給される。これにより、収容部５０１の内部に交流磁界が発生し、前述したようにして還元鉄の内部に渦電流を流すことが可能になる。尚、コイル５０２は、収容部５０１と絶縁された状態で、収容部５０１の外周面に取り付けられる。コイル５０２の巻き数は、コイル５０２の設置スペースや、還元鉄の目標到達温度等に応じて適宜決定することができる。
【００２４】
本実施形態では４つの回転部５０３がある。収容部５０１の底部の四隅の位置に１つずつ回転部５０３が配置される。回転部５０３ａ〜５０３ｃの回転軸５１１ａ〜５１１ｃは、収容部５０１ａ〜５０３ｃの軸方向と略平行な方向（ｙ軸方向）となる。尚、図５では、３つの回転部５０３ａ〜５０３ｃのみを示しているが、図５に示していない収容部５０１の残りの隅にも回転部５０３ａ〜５０３ｃと同一の構成の回転部が配置される。
【００２５】
回転部５０３と収容体５０１は相互に接触しており、回転部５０３の回転に伴い、収容体５０１もその軸方向を回転軸として回転する。
支持部５０４の内部には、モータ５０５が設置される。モータ５０５からの動力が、ギア５０６を介して回転部５０３に伝達され、全ての回転部５０３ａ〜５０３ｃが一方向（同じ方向）に回転する。このようにして回転部５０３が回転することにより、収容部５０１もその軸を回転軸として一方向に回転する。以上のように本実施形態では、回転部５０３、モータ５０５、及びギア５０６を用いることにより、収容部５０１の駆動部が構成される。また、モータ５０５の回転方向により収容部５０１の回転方向が定まり、モータ５０５の回転数により収容部５０１の回転数（回転速度）が定まる。
【００２６】
本実施形態では、収容部５０１における還元鉄の占積率と、収容部５０１の回転速度と、に応じて、収容部５０１の内部の還元鉄の動きが定まる。
まず、収容部５０１における還元鉄の占積率が小さくなるほど、３つ以上の還元鉄が閉路を形成するように相互に接触しづらくなる。一方、収容部５０１における還元鉄の占積率が大きくなるほど、還元鉄の他の還元鉄との接触位置が変わらない状態が維持されやすくなる。また、収容部５０１における還元鉄の占積率が大きくなると、モータ５０５等の駆動部の能力によっては、収容部５０１を回転させることができなくなることがある。
【００２７】
また、収容部５０１の回転速度が速くなるほど、３つ以上の還元鉄が閉路を形成するように相互に接触しづらくなる。一方、収容部５０１の回転速度が遅くなるほど、還元鉄の他の還元鉄との接触位置が変わらない状態が維持されやすくなる。
本実施形態では、以上のような観点から、３つ以上の還元鉄が相互に接触することにより当該３つ以上の還元鉄による閉路が形成され、且つ、当該３つ以上の還元鉄のそれぞれの他の還元鉄との接触位置が動く状態になるように、収容部５０１における還元鉄の占積率の範囲（上下限）と、収容部５０１の回転速度の範囲（上下限）とが適宜決定される。
【００２８】
次に、以上の本実施形態の還元鉄の誘導加熱装置５００を用いて還元鉄を誘導加熱した結果について説明する。
ここでは、以下のようにして還元鉄の誘導加熱装置５００を構成し動作させた。
還元鉄が収容される領域の軸方向の長さＬ１＝３００［ｍｍ］
コイル５０２が巻き回される領域の軸方向の長さＬ２＝２５０［ｍｍ］
コイル５０２の巻き数＝8［Turn］
コイル５０２に与える電力＝6ｋW［Ｗ］、２６．５［ｋＨｚ］
収容部５０１の内径Ｄ＝１００［ｍｍ］
収容部５０１における還元鉄の占積率＝100［％］
還元鉄の直径＝10［ｍｍ］〜30［ｍｍ］
モータ５０５の回転数＝６［ｒｐｍ］
加熱時間＝30［ｍｉｎ］
【００２９】
尚、軸方向が水平方向と略一致するように収容部５０１を配置した。また、コイル５０２の軸方向の中心と収容部５０１の軸方向の中心とが略一致するようにコイル５０２を収容部５０１の外周面に対して取り付けた。また、収容体５０１の内部の領域であって、図５（ａ）に示す長さＬ１の両端よりも外側の領域に還元鉄が移動しないように、当該領域に断熱材を配置した。
収容部５０１に収容した加熱前の還元鉄の成分と金属化率を表１に示す。
【００３０】
【表１】
2014189894.tif 000003
【００３１】
表１の番号１〜４は、回転炉床炉で製造された還元鉄から、20［ｍｍ］〜30［ｍｍ］程度の直径を有する還元鉄をサンプリングして測定した結果を示し、番号５〜１０は、同じく回転炉床炉で製造された還元鉄から、10［ｍｍ］〜20［ｍｍ］程度の直径を有する還元鉄をサンプリングして測定した結果を示す。
表１の「Ｔ−Ｆｅ」、「Ｍ−Ｆｅ」、「ＦｅＯ」、「Ｆｅ2Ｏ3」、「Ｃ」は、還元鉄に含まれている成分を表し、これらの欄に示されている数字は、質量％［wt%］を表す。また、「Ｍ／Ｔ」は、金属化率［％］を表す。また、「ａｖｅ」は、「Ｍ／Ｔ」の欄に示されている金属化率の算術平均値［％］である。この「ａｖｅ」の欄に示されている値と各還元鉄の重量比とによって、加熱前の還元鉄の金属化率が定まる。具体的に、番号１〜４の還元鉄の重量比が４１［％］であり、番号５〜１０の還元鉄の重量比が５９［％］であったので、加熱前の還元鉄の金属化率は約７５．５［％］（≒０．４１×７２＋０．５９×７８）となった。
【００３２】
表２は、以上のような還元鉄を前述した条件で加熱した結果を示す図である。表２では、図５（ａ）に示す長さＬ２の両端よりも内側の３つの領域から加熱後の還元鉄をサンプリングして測定した結果を示す。尚、表２の各項目は、表１に示す項目と同じである。
【００３３】
【表２】
2014189894.tif 000004
【００３４】
表１と表２から、本実施形態の還元鉄の誘導加熱装置５００を用いることにより、30［ｍｉｎ］程度の加熱処理で、金属化率を１０［％］以上、向上させることができ、伝熱の方式では短時間で加熱することが困難である、還元鉄の中心側の金属化率を増加させることができることが分かる。尚、前述したように、加熱前の還元鉄では、中心側の金属化率が低く、表面側の金属化率が高い。したがって、表１及び表２に示す金属化率は、還元鉄の内部全体での平均的な金属化率を示す。
【００３５】
以上のように本実施形態では、内部に還元鉄が収容された収容体５０１を回転させながら、収容体５０１の外周面に対して取り付けられたコイル５０２に交流電力を供給する。このようにして収容体５０１を回転させるに際し、３つ以上の還元鉄が相互に接触することにより当該３つ以上の還元鉄による閉路が形成され、且つ、当該３つ以上の還元鉄のそれぞれの他の還元鉄との接触位置が動く状態にする。これにより、還元鉄に渦電流を発生させて、還元反応を起こす温度以上の温度に還元鉄を誘導加熱することができる。誘導加熱では、このような還元鉄を直接的に加熱するので、外部からの伝熱によって還元鉄を加熱する場合よりも効率的に還元鉄を加熱することができる。よって、製造量（ton/hour）の低下を抑制しつつ、還元鉄の金属化率を向上させることができる。
【００３６】
尚、還元鉄群を構成する３つ以上の還元鉄の他の還元鉄との接触位置が変わるように動いていれば、還元鉄は、動く前と後とでどの還元鉄に接触してもよい。すなわち、図４（ａ）では、説明を簡単にするために、還元鉄群を構成する３つ以上の還元鉄の位置関係が変わらない場合を例に挙げて示したが、時間の経過とともに還元鉄群を構成する３つ以上の還元鉄の位置関係が変わることもある。このように、還元鉄群を構成する３つ以上の還元鉄の他の還元鉄との接触位置が変わるように動いていれば、時間の経過とともに還元鉄群を構成する３つ以上の還元鉄の位置関係は変わっても、変わらなくてもよい。
【００３７】
また、３つ以上の還元鉄が相互に接触することにより当該３つ以上の還元鉄による閉路が形成され、且つ、当該３つ以上の還元鉄のそれぞれの他の還元鉄との接触位置が動く状態が、収容体５０１の内部の全ての還元鉄で形成されるようにするのが最も好ましい。しかしながら、必ずしもこのような状態が収容体５０１の内部の全ての還元鉄で形成されている必要はない。例えば、複数の還元鉄の加熱後の金属化率の算術平均値が、複数の還元鉄の加熱前の金属化率の算術平均値よりも5［％］以上大きくなり、且つ、収容部５０１に収容された全ての還元鉄のうち、溶着が行っている還元鉄の体積割合が5［体積％］以下である場合には、収容体５０１の内部でこのような状態が概ね形成されていると見なすことができる。したがって、このような条件を満たすように、収容体における還元鉄の占積率と収容体５０１の回転数等を決定すればよい。
【００３８】
（変形例）
＜変形例１＞
本実施形態では、コイル５０２がソレノイドである場合を例に挙げて説明した。しかしながら、コイル５０２は、ソレノイドに限定されない。
［変形例１−１］
図６は、還元鉄の誘導加熱装置の構成の第１の変形例を示す図である。図６（ａ）は、還元鉄の誘導加熱装置６００を、還元鉄が搬送される方向（ｙ軸方向）に直交する水平方向（ｘ軸方向）に沿って見た図であり、図５（ａ）に対応する図である。図６（ｂ）は、還元鉄の誘導加熱装置６００を、還元鉄が搬送される方向（ｙ軸方向）に沿って見た図であり、図５（ｂ）に対応する図である。
【００３９】
本変形例の還元鉄の誘導加熱装置６００は、図５に示した還元鉄の誘導加熱装置５００のコイル５０２を、コイル６０２ａ、６０２ｂに替えたものである。本変形例の還元鉄の誘導加熱装置６００のその他の構成は、図５に示した還元鉄の誘導加熱装置５００と同じである。
図７は、コイル６０２ａ、６０２ｂの第１の変形例の構成を示す図（平面図）である。図７（ａ）は、コイル６０２ａ、６０２ｂの形状の第１の例を示す図であり、図７（ｂ）は、コイル６０２ａ、６０２ｂの形状の第２の例を示す図である。
【００４０】
図６において、２つのコイル６０２ａ、６０２ｂは、同じものであり、収容体５０１の軸方向（ｙ軸方向）に沿って同じ向きで並べられる。図６（ａ）に示すように、コイル６０２ａ、６０２ｂのコイル面は、収容体５０１の外周面の下半分の領域と略平行になるように湾曲している。図７に示す例では、図７に示す破線の部分が底部になるように、各コイル６０２ａ、６０２ｂは、収容体５０１の外周面に沿って湾曲している。このようなコイル６０２ａ、６０２ｂが、収容体５０１の外周面の下半分の領域に対して配置される。
【００４１】
図７（ａ）に示す例では、コイル６０２ａ、６０２ｂの巻方向は、同じ方向である。具体的に図７（ａ）に示す例では、コイル６０２ａ、６０２ｂの巻方向は、紙面に向かって右回りである。一方、図７（ｂ）に示す例では、コイル６０２ａ、６０２ｂの巻方向は、最外周の部分とその他の部分とで異なる。具体的に図７（ｂ）に示す例では、コイル６０２ａ、６０２ｂは、最外周のところで折り返されており、コイル６０２ａ、６０２ｂの最外周の部分の巻方向は、紙面に向かって右回りであるのに対し、その他の部分の巻方向は、紙面に向かって左回りである。図７（ａ）及び図７（ｂ）に示す矢印線は、あるタイミングにおける電流の流れる向きを示す。このように、コイル６０２ａ、６０２ｂから発生する磁界が相互に強め合うように、コイル６０２ａ、６０２ｂに流す電流の向きを逆にしている。
【００４２】
［変形例１−２］
図８は、還元鉄の誘導加熱装置の構成の第２の変形例を示す図である。図８（ａ）は、還元鉄の誘導加熱装置８００を、還元鉄が搬送される方向（ｙ軸方向）に直交する水平方向（ｘ軸方向）に沿って見た図であり、図５（ａ）に対応する図である。図８（ｂ）は、還元鉄の誘導加熱装置８００を、還元鉄が搬送される方向（ｙ軸方向）に沿って見た図であり、図５（ｂ）に対応する図である。
図５に示した還元鉄の誘導加熱装置５００では、収容体５０１の外周面に対してコイル５０２を配置した場合を例に挙げて説明した。これに対し、本変形例では、図８に示すように、収容体５０１の内部に対してコイル８０２を配置したものである。具体的に、収容体５０１の軸と略同軸になるように、収容体５０１の内部に配置された円筒状の巻軸部８０１に対してコイル８０２が、巻軸部８０１と絶縁された状態で巻き回され、ソレノイドとなる。尚、巻軸部８０１は強磁性体で構成するのが好ましい。また、コイル８０２は、還元鉄との接触による損傷が生じないように、その表面に、絶縁被覆が施されている。本変形例の還元鉄の誘導加熱装置８００のその他の構成は、図５に示した還元鉄の誘導加熱装置５００と同じである。
【００４３】
［各コイルを用いた場合の磁界の解析結果］
図９〜図１２は、それぞれ、図５、図７（ａ）、図７（ｂ）、図８に示すコイルを用いた場合に還元鉄の誘導加熱装置に発生する磁界の分布の解析結果を示す図である。具体的に説明すると、図９は、図５（ｂ）のＡ−Ａ方向から見たときの磁界の分布を表す。図１０（ａ）、図１１（ａ）は、図６（ａ）のＡ−Ａ方向から見たときの磁界の分布を表し、図１０（ｂ）、図１１（ｂ）は、図６（ｂ）のＢ−Ｂ方向から見たときの磁界の分布を表す。図１２は、鵜８（ｂ）のＢ−Ｂ方向から見たときの磁界の分布を表す。
ここでは、コイル以外の条件を同じ条件にして電磁場解析を行った。
【００４４】
まず、図８及び図１２の結果から、コイルを、収容部５０１の外部に配置しても収容部５０１の内部に配置しても、還元鉄が存在する収容体５０１の内部の下半分の領域における磁束密度は大きく変わらない。したがって、コイルの巻き数等を調整すれば、コイルを、収容部５０１の外周面に対して配置しても収容部５０１の内部に対して配置しても、同等の効果が得られることが分かる。尚、例えばコイル５０２、８０２の双方を用いて、収容部５０１の外周面と内部の双方に対してコイルを配置してもよい。
【００４５】
また、図９、図１０（ｂ）及び図１１（ｂ）の結果から、コイルを、ソレノイドにするよりも（図５、図９を参照）、コイル面が収容部５０１の下半分の外周面と対向するようにコイルを構成して配置した方が（図７、図１０（ｂ）、図１１（ｂ）を参照）、還元鉄が存在する収容体５０１の内部の下半分の領域における磁束密度をより大きくできることが分かる。
【００４６】
また、図７（ｂ）に示すように、相対的に外周側の部分の巻方向を相対的に内周側の部分の巻方向と逆向きにすることにより、図１１に示すように、相対的に外周側の部分から発生する磁界により、相対的に内周側の部分から発生する磁界をコイル面の方向に押し戻すことができる。このように、図１０及び図１１の結果から、コイル面が収容部５０１の下半分の外周面と対向するようにコイルを構成して配置する場合には、相対的に外周側の部分の巻方向を相対的に内周側の部分の巻方向と逆向きにした方が（図７（ｂ）、図１１を参照）、巻方向を同じにするよりも（図７（ａ）、図１０を参照）、還元鉄が存在する収容体５０１の内部の下半分の領域における磁束密度をより一層大きくできることが分かる。
【００４７】
＜変形例２＞
本実施形態では、収容体５０１を３６０°同じ方向に回転させる場合を例に挙げて説明した。しかしながら、３つ以上の還元鉄が相互に接触することにより当該３つ以上の還元鉄による閉路が形成され、且つ、当該３つ以上の還元鉄のそれぞれの他の還元鉄との接触位置が動く状態にしていれば、必ずしもこのようにする必要はない。
例えば、収容体５０１を回動させる角度を３６０°未満にしてもよいし、回転・回動する方向を時間の経過とともに変えてもよい。また、収容体５０１を揺動させてもよい。さらに、収容体５０１が、その内部に、収容体５０１の軸と同軸で回転するスクリュー状の撹拌棒を有し、収容体５０１の本体を動かさずに、当該撹拌棒をモータにより回転（駆動）させるようにしてもよい。
【００４８】
＜変形例３＞
本実施形態では、回転炉床炉で製造された還元鉄を誘導加熱し、誘導加熱した還元鉄を圧縮成形機により圧縮成型してＨＢＩを製造する場合を例に挙げて説明した。しかしながら、前述した条件の還元鉄を加熱対象にしていれば、必ずしもこのようにする必要はない。
【００４９】
尚、以上説明した本発明の実施形態は、何れも本発明を実施するにあたっての具体化の例を示したものに過ぎず、これらによって本発明の技術的範囲が限定的に解釈されてはならないものである。すなわち、本発明はその技術思想、またはその主要な特徴から逸脱することなく、様々な形で実施することができる。
【符号の説明】
【００５０】
４０１    還元鉄群
４０２    渦電流
４０３    還元部
４０４    未還元部
５００、６００、８００    還元鉄の誘導加熱装置
５０１    収容部
５０２、６０２、８０２    コイル
５０３    回転部
５０４    支持部
５０５    モータ
５０６    ギア
【図１】
2014189894.tif 000005
【図２】
2014189894.tif 000006
【図３】
2014189894.tif 000007
【図４】
2014189894.tif 000008
【図５】
2014189894.tif 000009
【図６】
2014189894.tif 000010
【図７】
2014189894.tif 000011
【図８】
2014189894.tif 000012
【図９】
2014189894.tif 000013
【図１０】
2014189894.tif 000014
【図１１】
2014189894.tif 000015
【図１２】
2014189894.tif 000016